(57)【特許請求の範囲】
【請求項１】
次の一般式（１）により表されるルテニウム（Ｒｕ）錯体を含む、光増感色素。
【化１】
0004676970.tif 000021
（式中、Ｙ１は水素原子（Ｈ）、リチウム（Ｌｉ）、ナトリウム（Ｎａ）または次の一般式（２）により表されるテトラアルキルアンモニウム基を表し、Ｙ２はＹ１と同じ基を表し、
Ｘ１は次の一般式（３）、一般式（４）、一般式（５）、一般式（６）、一般式（７）および一般式（８）のいずれかを表し、Ｘ２は水素原子（Ｈ）またはＸ１と同じ基を表す。）
一般式（２）
【化２】
0004676970.tif 000022
（式中、Ａ、Ｂ、ＣおよびＤは独立してＣｍＨ２ｍ＋１（ｍ＝１〜６）を表す。）
一般式（３）
【化３】
0004676970.tif 000023
（式中、Ｒａ、Ｒａ’は独立して、Ｈ、ＣｍＨ２ｍ＋１（ｍ＝１〜１５）およびＯＣＰＨ２Ｐ＋１（Ｐ＝１〜１５）からなる基より選択され、ｎ＝１〜４である。）
一般式（４）
【化４】
0004676970.tif 000024
（式中、Ｒｂは、Ｈ、ＣｍＨ２ｍ＋１（ｍ＝１〜１５）およびＯＣＰＨ２Ｐ＋１（Ｐ＝１〜１５）からなる基より選択され、ｎ＝１〜４である。）
一般式（５）
【化５】
0004676970.tif 000025
（式中、Ｒｃは、Ｈ、ＣｍＨ２ｍ＋１（ｍ＝１〜１５）およびＯＣＰＨ２Ｐ＋１（Ｐ＝１〜１５）からなる基より選択され、ｎ＝１〜２である。）
一般式（６）
【化６】
0004676970.tif 000026
（式中、ＲｄはＨ、ＣｍＨ２ｍ＋１（ｍ＝１〜１５）およびＯＣＰＨ２Ｐ＋１（Ｐ＝１〜１５）からなる基より選択され、ｎ＝１〜２である。）
一般式（７）
【化７】
0004676970.tif 000027
（式中、Ｒｅ、Ｒｆ、Ｒｇは独立して、Ｈ、ＣｍＨ２ｍ＋１（ｍ＝１〜１５）およびＯＣＰＨ２Ｐ＋１（Ｐ＝１〜１５）からなる基より選択され、ｎ＝１〜２である。）
一般式（８）
【化８】
0004676970.tif 000028
（式中、Ｒｉ、Ｒｊ、Ｒｈは独立して、Ｈ、ＣｍＨ２ｍ＋１（ｍ＝１〜１５）およびＯＣＰＨ２Ｐ＋１（Ｐ＝１〜１５）からなる基より選択され、ｎ＝１〜２である。） 
【発明の詳細な説明】
【技術分野】
【０００１】
本発明は太陽電池材料に関する。さらに詳細には、本発明は、色素増感太陽電池において適用可能な光増感色素に関する。
【背景技術】
【０００２】
技術および経済の発展に伴って、エネルギー（例えば、油（石油）、天然ガス、石炭など）の使用は公害を引き起こし、環境への深刻な被害につながる。さらに、これらの汚染エネルギーの供給は終息に向かい、迫り来るエネルギー不足は世界的に深刻な問題である。従って、多くの国々が、よりクリーンで再生可能なエネルギー源の開発および投資に着手している。
【０００３】
太陽エネルギーは無限の無公害エネルギー源であるので、公害およびエネルギー不足の問題を解決するための化石燃料ベースのエネルギーの代替物として提案され、使用されている。太陽エネルギーを直接電気に変換できる太陽電池（または光電池）が熱心に研究されている。
【０００４】
最近、ＧｒａｔｚｅｌおよびＯ’Ｒｅｇａｎが、色素増感太陽電池（ＤＳＳＣ）として知られる新たなタイプの太陽電池を提案し、これは太陽エネルギーの効果的利用の見通しを提示し、学術研究者および工業研究者の双方から注目を集めている。典型的には、色素増感太陽電池は、電流のチャンネルを提供するための陽極／陰極、電子を受容し、輸送するための金属酸化物（一般にＴｉＯ２）半導体、光増感剤、および正孔を輸送するための電解質を包含する４つの部品で構成される。色素増感太陽電池における４つの部品の材料および結合は、電池の効率に対して重要な役割を果たす。最も詳細には、光増感剤（または色素）は色素増感太陽電池の効率の決定において重要である。従って、色素増感太陽電池の良好な効率を提供できる色素を特定することが必須である。高吸収係数を有することが良好な光増感剤であるための最も重要なパラメータの１つであることはよく知られている。
【非特許文献１】Ｉ．Ｍｕｒａｓｅ，Ｎｉｐｐｏｎ  Ｋａｇａｋｕ  Ｚａｓｓｈｉ，１９５６，７７，６８２
【非特許文献２】Ｇ．ＭｎｅｒｋｅｒおよびＦ．Ｈ．Ｃａｓｅ，Ｊ．Ａｍ．Ｃｈｅｍ．Ｓｏｃ．，１９５８，８０，２７４５
【非特許文献３】Ｄ．ＷｅｎｋｅｒｔおよびＲ．Ｂ．Ｗｏｏｄｗａｒｄ，Ｊ．Ｏｒｇ，Ｃｈｅｍ．，１９８３，４８，２８３
【非特許文献４】Ｍ．Ｇｒａｔｚｅｌ，Ｊ．Ｐｈｏｔｏｃｈｅｍ．Ａ，２００４，１６４，３、
【非特許文献５】Ｍ．Ｋ．Ｎａｚｅｅｒｕｄｄｉｎ他、Ｊ．Ａｍ．Ｃｈｅｍ．Ｓｏｃ．１９９３，１１５，６３８２
【非特許文献６】Ｍ．Ｋ．Ｎａｚｅｅｒｕｄｄｉｎ他、Ｊ．Ａｍ．Ｃｈｅｍ．Ｓｏｃ．，２００１，１２３，１６１３
【非特許文献７】Ｍｉｃｈａｅｌ  Ｇｒａｔｚｅｌ他、Ｊ．Ａｍ．Ｃｈｅｍ．Ｓｏｃ．２００５，１２７，８０８
【非特許文献８】Ｃ．Ｋｌｅｉｎ他、Ｉｎｏｒｇ．Ｃｈｅｍ，２００５，４４，１７８
【非特許文献９】Ａｎｎｕａｌ  Ｂｏｏｋ  ｏｆ  ＡＳＴＭ  Ｓｔａｎｄａｒｄ，Ｇ１５９−９８  Ｓｔａｎｄａｒｄ  ｔａｂｅｌｓ  ｆｏｒ  ｒｅｆｅｒｅｎｃｅｓ  ｓｏｌａｒ  ｓｐｅｃｔｒａｌ  ｉｒｒａｄｉａｎｃｅ  ａｔ  ａｉｒ  ｍａｓｓ  １．５：ｄｉｒｅｃｔ  ｎｏｒｍａｌ  ａｎｄ  ｈｅｍｉｓｐｈｅｒｉｃａｌ  ｆｏｒ  ａ  ３７°  ｔｉｌｔｅｄ  ｓｕｒｆａｃｅ、Ｖｏｌ．１４．０４（２００３）
【発明の開示】
【発明が解決しようとする課題】
【０００５】
前記事項を考慮して、本発明は高吸収係数を有する一連の光増感色素を提供する。さらに、本発明の光増感剤色素の光吸収スペクトルの挙動は太陽光と類似している。従って、色素増感太陽電池の太陽光を電気へ変換する効率を有効に改善することができる。
【課題を解決するための手段】
【０００６】
本発明は一連の光増感色素を提供し、ここで、光増感色素は、次の一般式（１）：
【０００７】
【化１】
0004676970.tif 000002
（式中、Ｙ１は水素原子（Ｈ）、リチウム（Ｌｉ）、ナトリウム（Ｎａ）または次の一般式（２）：
【０００８】
【化２】
0004676970.tif 000003
（式中、Ａ、Ｂ、ＣおよびＤは独立して、ＣｍＨ２ｍ＋１（ｍ＝１〜６）を表す）のようなテトラアルキルアンモニウム基を表し、Ｙ２は水素原子（Ｈ）またはＹ１と同じ基を表す）により表されるルテニウム（Ｒｕ）錯体である。
Ｘ１は次の一般式（３）：
【０００９】
【化３】
0004676970.tif 000004
（式中、Ｒａ、Ｒａ’は独立して、ＨおよびＣｍＨ２ｍ＋１（ｍ＝１〜１５）またはＯＣＰＨ２Ｐ＋１（Ｐ＝１〜１５）を表し、ｎ＝１〜４である）を表し、Ｘ２は水素原子（Ｈ）を表す。
【００１０】
本発明の一実施例の光増感色素によると、Ｘ１およびＸ２は同じ基を表し、Ｘ２は前記式（３）を表す。
【００１１】
本発明の一実施例の光増感色素によると、Ｘ１は次の一般式（４）：
【００１２】
【化４】
0004676970.tif 000005
（式中、ＲｂはＨ、ＣｍＨ２ｍ＋１（ｍ＝１〜１５）またはＯＣＰＨ２Ｐ＋１（Ｐ＝１〜１５）を表し、ｎ＝１〜４である）を表し、Ｘ２はＨを表す。一実施例において、Ｘ１およびＸ２は同じ基を表し、Ｘ２は前記式（４）を表す。
【００１３】
本発明の一実施例の光増感色素によると、Ｘ１は次の一般式（５）：
【００１４】
【化５】
0004676970.tif 000006
（式中、ＲｃはＨ、ＣｍＨ２ｍ＋１（ｍ＝１〜１５）またはＯＣＰＨ２Ｐ＋１（Ｐ＝１〜１５）を表し、ｎ＝１〜２である）を表し、Ｘ２はＨを表す。一実施例において、Ｘ１およびＸ２は同じ基を表し、Ｘ２は前記式（５）を表す。
【００１５】
本発明の一実施例の光増感色素によると、Ｘ１は一般式（６）：
【００１６】
【化６】
0004676970.tif 000007
（式中、ＲｄはＨ、ＣｍＨ２ｍ＋１（ｍ＝１〜１５）またはＯＣＰＨ２Ｐ＋１（Ｐ＝１〜１５）を表し、ｎ＝１〜２である）を表し、Ｘ２はＨを表す。一実施例において、Ｘ１およびＸ２は同じ基を表し、Ｘ２は前記式（６）を表す。
【００１７】
本発明の一実施例の光増感色素によると、Ｘ１は一般式（７）：
【００１８】
【化７】
0004676970.tif 000008
（式中、Ｒｅ、Ｒｆ、Ｒｇは独立して、Ｈ、ＣｍＨ２ｍ＋１（ｍ＝１〜１５）またはＯＣＰＨ２Ｐ＋１（Ｐ＝１〜１５）を表し、ｎ＝１〜２である）を表し、Ｘ２はＨを表す。一実施例において、Ｘ１およびＸ２は同じ基を表し、Ｘ２は前記式（７）を表す。
【００１９】
本発明の一実施例の光増感色素によると、Ｘ１は次の一般式（８）：
【００２０】
【化８】
0004676970.tif 000009
（式中、Ｒｈ、Ｒｉ、Ｒｊは独立して、Ｈ、ＣｍＨ２ｍ＋１（ｍ＝１〜１５）またはＯＣＰＨ２Ｐ＋１（Ｐ＝１〜１５）を表し、ｎ＝１〜２である）を表し、Ｘ２はＨを表す。一実施例において、Ｘ１およびＸ２は同じ基を表し、Ｘ２は前記式（８）を表す。
【００２１】
本発明のルテニウム（Ｒｕ）錯体光増感色素は、前記式（２）〜（８）の基を含有する。その結果、さらに高い吸収係数が得られる。さらに、本発明のルテニウム（Ｒｕ）錯体光増感色素の吸収スペクトルの挙動は、太陽光に近い。さらに、本発明のルテニウム（Ｒｕ）錯体光増感色素で作られた色素増感太陽電池（ＤＳＳＣ）の、太陽光から電気への変換効率は、従来の光増感色素で作られたＤＳＳＣよりも高い。さらに、色素増感太陽電池の製造に適用可能であることに加えて、本発明のルテニウム（Ｒｕ）錯体光増感色素は、水銀イオンの検出にも用いることができる。
【００２２】
添付の図面は、本発明をさらに良く理解するために記載され、本明細書の一部に組み入れられ、これを構成する。図面は、本発明の実施例を表し、説明とともに本発明の原理の説明に役立つ。
【発明を実施するための最良の形態】
【００２３】
本発明は、光増感色素を提供し、ここにおいて、光増感色素は、次の式（１）：
【００２４】
【化９】
0004676970.tif 000010
を有するルテニウム（Ｒｕ）錯体を含有する。
式（１）において、Ｙ１は、水素原子（Ｈ）、リチウム（Ｌｉ）、ナトリウム（Ｎａ）またはテトラアルキルアンモニウム基（次の一般式（２）：
【００２５】
【化１０】
0004676970.tif 000011
（式中、Ａ、Ｂ、ＣおよびＤは独立してＣｍＨ２ｍ＋１（ｍ＝１〜６）を表す）において示されるもの）を表し、Ｙ２は水素原子（Ｈ）またはＹ１と同じ基を表す。Ｘ１は次の式（３）〜（８）の１つを表す。Ｘ２は水素原子（Ｈ）を表す。
【００２６】
式（３）
【００２７】
【化１１】
0004676970.tif 000012
式（３）において、Ｒａ、Ｒａ’は独立して、ＨおよびＣｍＨ２ｍ＋１（ｍ＝１〜１５）またはＯＣＰＨ２Ｐ＋１（Ｐ＝１〜１５）を表し、ｎ＝１〜４である。
【００２８】
式（４）
【００２９】
【化１２】
0004676970.tif 000013
式（４）において、ＲｂはＨ、ＣｍＨ２ｍ＋１（ｍ＝１〜１５）またはＯＣＰＨ２Ｐ＋１（Ｐ＝１〜１５）を表し、ｎ＝１〜４である。
【００３０】
式（５）
【００３１】
【化１３】
0004676970.tif 000014
式（５）において、ＲｃはＨ、ＣｍＨ２ｍ＋１（ｍ＝１〜１５）またはＯＣＰＨ２Ｐ＋１（Ｐ＝１〜１５）を表し、ｎ＝１〜２である。
【００３２】
式（６）
【００３３】
【化１４】
0004676970.tif 000015
式（６）において、ＲｄはＨ、ＣｍＨ２ｍ＋１（ｍ＝１〜１５）またはＯＣＰＨ２Ｐ＋１（Ｐ＝１〜１５）を表し、ｎ＝１〜２である。
【００３４】
式（７）
【００３５】
【化１５】
0004676970.tif 000016
式（７）において、Ｒｅ、Ｒｆ、Ｒｇは独立して、Ｈ、ＣｍＨ２ｍ＋１（ｍ＝１〜１５）またはＯＣＰＨ２Ｐ＋１（Ｐ＝１〜１５）を表し、ｎ＝１〜２である。
【００３６】
式（８）
【００３７】
【化１６】
0004676970.tif 000017
式（８）において、Ｒｈ、Ｒｉ、Ｒｊは独立して、Ｈ、ＣｍＨ２ｍ＋１（ｍ＝１〜１５）またはＯＣＰＨ２Ｐ＋１（Ｐ＝１〜１５）を表し、ｎ＝１〜２である。
【００３８】
他の１つ実施例において、本発明の光増感色素はさらに、式（１）においてＹ１、Ｙ２、Ｘ１およびＸ２をさらに含み、ここにおいて、Ｙ１は水素原子（Ｈ）、リチウム（Ｌｉ）、ナトリウム（Ｎａ）またはテトラアルキルアンモニウム基（一般式（２）において示される）を表し、Ｙ２は水素原子（Ｈ）またはＹ１と同じ基を表す。
【００３９】
Ｘ１およびＸ２は同じ基を表し、Ｘ２は前記式（３）〜（８）の１つを表す。
【００４０】
本発明のルテニウム（Ｒｕ）錯体光増感色素は、前記式（２）〜（８）の基を含有するので、本発明のルテニウム（Ｒｕ）錯体光増感色素の光吸収スペクトルの挙動は、太陽光に非常に近い。さらに、ルテニウム（Ｒｕ）錯体光増感色素は高い吸収係数を有する。高い吸収係数は、本発明のルテニウム（Ｒｕ）錯体光増感色素が電子−正孔対を生成する能力が高いことを示唆する。言い換えると、色素増感太陽電池（ＤＳＳＣ）において本発明のルテニウム（Ｒｕ）錯体光増感色素を適用すると、ＤＳＳＣは効率よく受容した太陽光を電気に変換できる。
【００４１】
さらに、本発明のルテニウム（Ｒｕ）錯体光増感色素は前記式（２）〜（８）の基を含有するので、本発明のルテニウム（Ｒｕ）錯体光増感色素のエネルギーレベルは、メディエーターの酸化還元電位および典型的なＤＳＳＣの半導体の伝導帯エネルギーと適合する。従って、結果として得られる色素増感太陽電池（ＤＳＳＣ）は高い光−電気変換効率を有する。効率よく電子を輸送し、このプロセスの間のエネルギー損失を最小限に抑えるためには、光増感色素の励起状態のポテンシャルエネルギーレベルが、金属酸化物（例えば、二酸化チタンＴｉＯ２）の伝導帯のポテンシャルエネルギーレベルに適合することが必須である。さらに、光増感色素の酸化還元電位（ＨＯＭＯエネルギーレベル）は電解質（例えば、ヨウ化物イオン）の酸化還元電位よりも低いものである必要がある。かくして、光増感色素は失った電子を回復することができる。本発明のルテニウム（Ｒｕ）錯体光増感色素の物理的特性を以下に記載する。
【００４２】
以下の実施例は、本発明のルテニウム（Ｒｕ）錯体光増感色素の合成を説明する。次の説明は限定的であるよりもむしろ例示的であると見なされるべきである。
【実施例】
【００４３】
式（１）において、Ｙ１およびＹ２がＨであり、式（１）においてＸ１およびＸ２が同じ基であり、Ｘ２が式（３）を表し、式（３）におけるＲａがＣ８Ｈ１７を表し、Ｒａ’がＨを表し、ｎ＝２である化合物（ＣＹＣ−Ｂ１として表される）は、本発明のルテニウム（Ｒｕ）錯体光増感色素の合成を説明するための一例として用いられる。
【００４４】
プロセスフロー１：（ＴＨＦ＝テトラヒドロフラン、ＤＭＦ＝ジメチルホルムアミド）
【００４５】
【化１７】
0004676970.tif 000018
プロセスは、側枝（不活性ガスを導入するため）を有する丸底フラスコ中に、約３ｇのビチオフェンを入れ、続いて、ビチオフェンを溶解させるために無水テトラヒドロフランを添加することにより開始される。そこで溶液の温度を−７８℃に下げる（冷却剤として液体窒素＋エタノールを使用）。その後、約５．８ｍｌのｎ−ブチルリチウム（ｎ−ＢｕＬｉ）（２．５Ｍ、ヘキサン中に溶解）をゆっくりと溶液に滴下する。溶液の温度が室温に戻った後、溶液を連続して約１５分間混合する。この後、２．５ｍｌの１−ブロモオクタン（Ｂｒ−Ｃ８Ｈ１７）を添加し、溶液を連続して約１０時間攪拌する。反応は常に不活性ガス下で行った。あらかじめ決められた反応時間に達した後、脱イオン水を添加して反応を終了させる。エーテルを溶液に添加することにより抽出を行う。次いで有機層を採取する。飽和炭酸水素ナトリウム水溶液、脱イオン水および飽和塩化ナトリウム溶液をそれぞれ用いて、有機層の抽出をもう一度行う。得られた粗生成物を、次いで、カラムクロマトグラフィー（溶離液はヘキサンである）を用いて精製して、中間生成物オクチルビチオフェンを得る（収率は約６５．１％である）。
【００４６】
その後、約３．４ｇのオクチルビチオフェンを無水ＴＨＦ中に溶解させる。冷却剤を用いて溶液の温度をさらに−７８℃に下げ、続いてゆっくりと５．８６ｍｌのｎ−ＢｕＬｉ（２．５Ｍ、ヘキサン中に溶解）を溶液に滴下する。この後、溶液の温度を室温に戻し、溶液を約２時間攪拌する。溶液の温度を再び−７８℃に下げる。次いで、約３．１６ｇのトリメチルスズ塩化物（適当量のＴＨＦ中に溶解）を溶液に添加する。溶液の温度が室温に戻った後、溶液を連続して約１２時間攪拌する。その後、脱イオン水を添加して、反応を終了させ、飽和炭酸水素ナトリウム水溶液、脱イオン水および飽和塩化ナトリウム溶液をそれぞれ用いて抽出を行う。有機層を採取し、溶媒を除去して、約４．７６ｇの粗生成物を得、これは８−（トリメチルスズ）−２−オクチルビチオフェンである（収率は約８８．５％である）。
【００４７】
その後、約０．６３ｇの８−（トリメチルスズ）−２−オクチルビチオフェンおよび約０．２ｇの４−４’−ジブロモ−２，２’−ビピリジン（合成法は非特許文献１；非特許文献２；ならびに非特許文献３を参照できる）を２５ｍｌの無水ジメチルホルムアミド（ＤＭＦ）中に溶解させる。約０．０８９ｇのテトラキス（トリフェニルホスフィン）パラジウムを触媒として添加する。この後、溶液を加熱し、約２２時間還流させる。溶液の温度が室温に戻ったら、約５重量％の塩化アンモニウム水溶液を溶液に添加して反応を終了させる。ジクロロメタンを用いて抽出を行った後、有機層を採取する。その後、炭酸水素ナトリウム水溶液、脱イオン水および飽和塩化ナトリウム水溶液をそれぞれ用いて有機層の抽出をもう一度行う。有機層の溶媒を除去した後、粗生成物を得る。粗生成物をＳｏｘｈｌｅｔ抽出器（不純物を除去するためにヘキサンを使用し、次いで生成物を抽出するために酢酸エチルを使用）により精製する。酢酸エチルを真空システムで除去し、約０．２３７ｇのリガンド−１が残る（収率は約５５．０％である）。
【００４８】
０．３１７３ｇの［ＲｕＣｌ２（ｐ−シメン）］２および０．７３４ｇのリガンド−１を３０ｍｌの無水ＤＭＦ中に溶解させることにより、Ｒｕ錯体を調製した。溶液を次いで約８０℃に約４時間加熱する。この後、０．２５３０ｇのｄｃｂｐｙ（４−４’−ジカルボキシ−２，２’−ビピリジン）を溶液に添加し、続いて溶液を約１６０℃に加熱する。溶液をさらに４時間反応させる。光により引き起こされる異性体の生成を防止するために、前記化学反応は暗所で行わなければならないことは注意に値する。その後、過剰量のＮＨ４ＮＣＳを溶液に添加し、反応を約１３０℃で約５時間行う。反応が完了した後、真空システムを使用して、溶媒ＤＭＦの一部を除去することにより、溶液を濃縮する。溶液に水を添加して生成物を沈殿させる。真空濾過により固体物質を得る。脱イオン水、ｐＨ１２の水酸化ナトリウム溶液およびエーテルをそれぞれ使用して、固体粗生成物を洗浄した。粗生成物を次いでメタノール中に溶解させる。溶液をカラム（メタノールが溶離液）に通した後、溶液の暗色部分を採取する。溶媒のほとんどが除去された後、数滴の０．０１Ｍ硝酸水溶液を溶液に添加し、約０．４８３８ｇの生成物（ＣＹＣ−Ｂ１）の沈殿を得る。ＣＹＣ−Ｂ１の収率は約３９．９％である。
【００４９】
次の説明は、本発明における光増感色素の吸収係数を測定する方法に関する。本発明のＣＹＣ−Ｂ１の吸収係数と従来における光増感色素の吸収係数間の比較も提供する。
【００５０】
本発明における光増感色素の吸収係数の測定法にしたがって、まず濃度が既知の光増感色素溶液を準備する。次いで適当量の溶液を石英サンプルセル中に入れ、次いでサンプルセルを分析するためにＵＶ／Ｖｉｓ分光光度計中に入れる。Ｂｅｅｒの法則（Ａ＝εｂｃ、Ａ＝吸光度；ε：吸収係数；ｂ：ビームパス；ｃ：サンプルの濃度）を用いることにより、吸収係数を計算することができる。本発明の光増感色素（ＣＹＣ−Ｂ１）の吸収係数を、様々な従来型の光増感色素の吸収係数と比較し、結果を表１にまとめる。
【００５１】
表１に記載される従来型の光増感色素「Ｎ３」、「黒色素（Ｂｌａｃｋ  ｄｙｅ）」、「Ｚ−９１０」、「Ｋ−１９」、および「Ｋ−８」はそれぞれ、非特許文献４、非特許文献５、非特許文献６、非特許文献７、および非特許文献８により開示されている。
【００５２】
【表１】
0004676970.tif 000019
表１に示されるように、本発明のＣＹＣ−Ｂ１色素の吸収係数は、従来型色素よりも高い。従って、本発明のルテニウム（Ｒｕ）錯体光増感色素において、前記式（２）〜（８）の特別の基が存在するために、結果として得られる光増感色素の吸収係数は高い。従って、本発明のルテニウム（Ｒｕ）錯体光増感色素を色素増感太陽電池に適用すると、その結果、エネルギー変換効率が高くなる。
【００５３】
さらに、ＣＹＣ−Ｂ１およびＮ３色素の吸収スペクトル（図１に示す）をそれぞれ、非特許文献９において提供されている太陽光スペクトル（図２に示す）と比較する。図１および２において示されるように、ＣＹＣ−Ｂ１の吸収スペクトルの挙動は、Ｎ３よりも太陽光の吸収スペクトルの挙動に近い。従って、さらに高いエネルギー変換効率を得ることができるので、本発明のルテニウム（Ｒｕ）錯体光増感色素を色素増感太陽電池において適用することがより望ましい。
【００５４】
次の記載は、色素増感太陽電池の製造法に関し、ここにおいて、光増感剤は、本発明のルテニウム（Ｒｕ）錯体光増感色素を用いて形成され、デバイスは効率化が図られる。
【００５５】
光増感剤として本発明のＣＹＣ−Ｂ１色素を用いた色素増感太陽電池の製造法は、まず、二酸化チタン（ＴｉＯ２）電極をＣＹＣ−Ｂ１含有溶液中に一定期間浸漬することを含む。ＣＹＣ−Ｂ１色素は自己集合的方法でＴｉＯ２電極の表面に吸着する。その後、ＴｉＯ２電極をＣＹＣ−Ｂ１含有溶液から取り出す。ＴｉＯ２電極を溶媒ですすぎ、乾燥し、続いてエポキシで封止する。エポキシの内部に介在する空間を電解質溶液で満たす。注入口を封止した後、色素増感太陽電池の調製を完了する。本発明のＣＹＣ−Ｂ１色素を用いて色素増感太陽電池を製造した後、太陽電池の電圧、電流密度およびエネルギー変換効率を測定し、結果を表２にまとめる。
【００５６】
同様に、光増感色素としてＮ３を用いて色素増感太陽電池を製造するために同じ方法を使用する。Ｎ３増感太陽電池の電圧、電流密度、およびエネルギー変換効率を測定し、この結果も表２に記載する。
【００５７】
【表２】
0004676970.tif 000020
表２に示すように、色素増感太陽電池を製造するために色素としてＣＹＣ−Ｂ１を使用すると、エネルギー変換効率は約８．５％であり、一方、同じ方法で製造されるＮ３−増感太陽電池については、エネルギー変換効率はわずか約７．７％である。表２に提供される情報から、本発明のルテニウム（Ｒｕ）錯体光増感色素は特別の基を含有するため、エネルギー変換効率は従来型光増感色素よりも高いことは明らかである。
【００５８】
色素増感太陽電池の製造においてルテニウム（Ｒｕ）錯体光増感色素を適用することに加えて、本発明のルテニウム（Ｒｕ）錯体光増感色素は水銀イオンの検出において使用できることも公知であった。
【００５９】
従って、特別の基の存在のために、本発明のルテニウム（Ｒｕ）錯体光増感色素は、文献における他の色素と比較した場合、最高の吸収係数を有する。さらに、ルテニウム（Ｒｕ）光増感色素の吸収スペクトルの挙動は、太陽光吸収スペクトルの挙動に近い。従って、本発明のルテニウム（Ｒｕ）錯体光増感色素を用いて製造されるＤＳＳＣのエネルギー変換効率は、従来型色素を用いて製造されるＤＳＳＣのエネルギー変換効率よりも高い。さらに、本発明のルテニウム（Ｒｕ）錯体光増感色素は、色素増感太陽電池の分野以外の他の分野、例えば、水銀イオンの検出などにおいて適用することができる。
【００６０】
本発明の範囲または精神から逸脱することなく、本発明の構成に様々な修正および変更を加えることができることは当業者には明らかであろう。前記載事項を考慮して、本発明は、本発明の修正および変更が請求の範囲およびその等価物の範囲内に含まれるのであれば、これらを対象とすることが意図される。
【図面の簡単な説明】
【００６１】
【図１】本発明の光増感色素（ＣＹＣ−Ｂ１）および従来型光増感色素（Ｎ３）の吸収スペクトルを示す図である。
【図２】太陽光の吸収スペクトルを示す図である。
【図１】
0004676970.tif 000029
【図２】
0004676970.tif 000030